(57)【要約】  字消し（１０）は、樹脂成分およびエラストマー成分のうち少なくともいずれか一方と、可塑剤と、を含有する母材（１１０）と、母材（１１０）が含浸される多孔質フォーム（１２０）と、を含む。上記字消し（１０）は０．６ＭＰａ以上１．２ＭＰａ以下の引張弾性率を有する。
2019117125.tif 000002
【特許請求の範囲】
【請求項１】
樹脂成分およびエラストマー成分のうち少なくともいずれか一方と、可塑剤と、を含有する母材と、
前記母材が含浸される多孔質フォームと、を含み、
０．６ＭＰａ以上１．２ＭＰａ以下の引張弾性率を有する、字消し。
【請求項２】
前記多孔質フォームがメラミンフォームである、請求項１に記載の字消し。
【請求項３】
前記樹脂成分がポリ塩化ビニルである、請求項１または請求項２に記載の字消し。
【請求項４】
前記多孔質フォームの引張弾性率は、０．０５ＭＰａ以上０．４ＭＰａ以下である、請求項１〜請求項３のいずれか１項に記載の字消し。
【請求項５】
前記多孔質フォームの密度は、３．５ｋｇ／ｍ３以上１２．０ｋｇ／ｍ３以下である、請求項１〜請求項４のいずれか１項に記載の字消し。
【発明の詳細な説明】
【技術分野】
【０００１】
この発明は、字消しに関するものである。本出願は、２０１７年１２月１２日出願の日本出願第２０１７−２３８０８０号に基づく優先権を主張し、前記日本出願に記載された全ての記載内容を援用するものである。
【背景技術】
【０００２】
字消しは、一般的に消しゴムと呼ばれ広く使用されている。一般的な字消しは、塩化ビニル樹脂などの基材樹脂に可塑剤と、充填剤と、必要に応じて着色料等を配合して均一に混合した後、加熱成形して製造される。そのような字消しの一例が特許文献１に開示されている。【０００３】
また特許文献２には、ゴム成分及び樹脂成分の少なくともいずれかを含む字消し組成物の弾性体と、骨格組織とを含む字消しが開示されている。
【先行技術文献】
【特許文献】
【０００４】
【特許文献１】特開昭５５−３４９９０号公報
【特許文献２】特開２００１−１３８６８８号公報
【発明の概要】
【発明が解決しようとする課題】
【０００５】
字消しに対しては、所望の狭い領域内の文字のみを、周囲の文字を消さないように選択的に消去したいというニーズが有る。さらに、そのような狭い領域内の文字を、軽い力で的確にかつ綺麗に消字したいというニーズがある。そのようなニーズを満たすために、字消しには、使用者が文字を消すために字消しに力を加えても字消し自体が屈曲しにくくその形状が保たれる保形性と、文字を消す能力である消字性とを兼ね備えることが求められる。【０００６】
そこで本発明は、高い保形性と高い消字性を兼ね備える字消しを提供することを目的とする。
【課題を解決するための手段】
【０００７】
本願発明に係る字消しは、樹脂成分およびエラストマー成分のうち少なくともいずれか一方と、可塑剤と、を含有する母材と、母材が含浸される多孔質フォームと、を含む。上記字消しは０．６ＭＰａ以上１．２ＭＰａ以下の引張弾性率を有する。【０００８】
字消しで所望の位置の文字を的確に消字するためには、消字時における字消しの保形性が重要である。紙面に鉛筆で書かれた文字を字消しによって消字する際、字消しの使用者は字消しを紙面に押し付けるように、紙面に対して圧力を加えながら字消しで紙面を擦ることにより文字を消す。この時、字消しが充分な保形性を有していないと、使用者が字消しに加える力によって字消しが屈曲する。字消しが屈曲すると、字消しに加えられた力の方向が分散し充分に力が伝わらず、紙面に対する摩擦力が減少し、文字が消えにくくなる。また、屈曲により字消しに加えた力が分散するために、消字するのに充分な摩擦力を得るためには、余分に力を加える必要がある。【０００９】
また字消しの屈曲によって紙面が隠れるため、使用者から消字箇所が見えにくく、所定の位置が消しにくくなるという課題もある。また字消しの保形性が低いと使用者の手の動きに対する、字消しの紙面に対する接地部の動きの追従性が悪くなる。その結果、使用者が意図した部分における摩擦力が足りず充分に消字されなかったり、また使用者が意図していない部分まで消字されたりする場合がある。このように字消しの保形性が低いと、消字の際に力が伝わりにくい、消字箇所が見えにくい、といった理由により字消しの使用感が悪くなる傾向がある。【００１０】
一方、字消しに対しては、字消しの本質的な性質として高い消字性を有することが求められる。字消しにより字が消える機構は次のようなものである。鉛筆で紙面に文字を書くと、紙面の表面に黒鉛が付着する。この文字を字消しで擦ると、紙面の表面で字消しの組織が摩耗しながら紙面の表面に付着した黒鉛を吸着する。黒鉛を吸着した字消しの組織の一部は、字消し表面から消しくずとして脱離する。消しくずが字消し表面から脱離することで新たな字消しの組織表面が露出する。このサイクルを繰り返すことで文字が消える。そのため字消しには摩擦により擦られた部分が崩壊しながら脱離する摩耗崩壊性が求められる。摩耗崩壊性が高いことにより、高い消字性が達成される。【００１１】
しかしながら高い保形性と高い消字性とを兼ね備えたのは容易ではない。例えば保形性を高くするための一案としては字消しを硬くすることが考えられる。しかしながら、単純に字消しの硬さを上げると摩耗崩壊性が低下し、その結果として消字性が低下する傾向がある。そのため、高い保形性と高い消字性を兼ね備える字消しが求められていた。【００１２】
本発明者らは、検討の結果、（１）母材と多孔質フォームとを組み合わせた字消しとすること、および（２）字消しの引張弾性率が０．６ＭＰａ以上１．２ＭＰａ以下であること、という２つの条件を満たすことにより、高い保形性と高い消字性とを兼ね備えた字消しが提供可能であることを見出した。本発明者らの検討によれば、引張弾性率が０．６ＭＰａ以上の字消しであれば、通常の使用状態において充分な保形性が維持され、字消しの屈曲が起こりにくい。一方、単純に引張弾性率が０．６ＭＰａ以上１．２ＭＰａ以下とするだけでは、消しゴム本来の、字を消すための性質が損なわれる。そのため、引張弾性率が０．６ＭＰａ以上１．２ＭＰａ以下となるよう、原料の母材および多孔質フォーム、および字消しの製造条件を選定することにより高い保形性と高い消字性とを兼ね備える字消しを提供することができる。【００１３】
本願発明の字消しは、引張弾性率が０．７ＭＰａ以上であるのがより好ましい。字消しの引張弾性率が０．７ＭＰａ以上であれば、より保形性が高く、消字時により屈曲しにくい字消しとなる。【００１４】
上記字消しにおいて、多孔質フォームがメラミンフォームであるのが好ましい。メラミンフォームは摩擦により崩壊しやすく、適度な引張強度を有し、かつ母材との親和性も高い。高い保形性と高い消字性とを兼ね備えた字消しを得るための材料として特に好適である。【００１５】
上記字消しにおいて、樹脂成分がポリ塩化ビニルであるのが好ましい。ポリ塩化ビニルは、高い保形性と高い消字性とを兼ね備えた字消しを得るための材料として特に好適である。【００１６】
上記字消しにおいて、多孔質フォームの引張弾性率は、０．０３ＭＰａ以上０．８ＭＰａ以下であるのが好ましく、０．０５ＭＰａ以上０．４ＭＰａ以下であるのがより好ましい。多孔質フォームの引張弾性率を上記範囲内とすることにより、字消しの屈曲性および保形性を適切に保つことができる。【００１７】
上記字消しにおいて、多孔質フォームの密度は、３．５ｋｇ／ｍ３以上１２．０ｋｇ／ｍ３以下であるのが好ましい。多孔質フォームの密度を上記範囲内とすることにより、製造時および使用時において好ましい形態とすることが容易になる。
【発明の効果】
【００１８】
上記字消しによれば、高い保形性と高い消字性を兼ね備えた字消しを提供することが可能となる。
【図面の簡単な説明】
【００１９】
【図１】本願発明の字消しを示す概略図である。
【図２】字消しの拡大断面図である。
【図３】字消しに応力が負荷された状態を示す図である。
【図４】字消しに応力が負荷され、字消しが屈曲した状態を示す図である。
【発明を実施するための形態】
【００２０】
次に、本発明にかかる字消しの一実施の形態を図１および図２を参照して説明する。図１に本願発明の一実施形態に係る字消し１０を示す。図２は字消しの拡大断面図である。
字消し１０は、その一部が消字のために露出され、それ以外の部分は汚れ防止のためのカバー２０によって覆われている。また図２に示すように、字消し１０は多孔質フォーム１２０の空隙に母材１１０が充填された構造を有する。以下に詳細を説明する。
【００２１】
［母材］
字消し１０は、樹脂成分およびエラストマー成分のうち少なくともいずれか一方と、可塑剤と、を含有する母材１１０を含む。
【００２２】
特に限定されないが、上記樹脂成分を構成する樹脂としては、熱可塑性樹脂、熱硬化性樹脂、紫外線硬化性樹脂、電子線硬化性樹脂、多液硬化性樹脂（二液硬化性樹脂など）、触媒硬化性樹脂、繊維素エステルなどの種々の樹脂が挙げられる。なかでも熱可塑性樹脂が好適である。このような樹脂は、溶媒に溶解させた形態や、溶媒に分散させた形態又はエマルジョン化させた形態で用いることも可能である。
【００２３】
より好ましい上記樹脂の具体例としては、ポリ塩化ビニル、塩化ビニル−酢酸ビニル系樹脂、塩化ビニル−エチレン−酢酸ビニル系樹脂などの塩化ビニル系樹脂、エチレン−酢酸ビニル樹脂などの酢酸ビニル系樹脂などが挙げられる。なかでも塩化ビニル系樹脂、特にポリ塩化ビニルが可塑剤との混和が容易であり、かつ高い保形性と高い消字性とを兼ね備えた字消しを得るために好適である点で好ましい。
【００２４】
また上記エラストマー成分としては、ポリイソプレン（天然ゴム）、スチレン系、ブタジエン系、イソプレン系、エチレン−プロピレン系、ニトリル系、クロロプレン系、ウレタン系、アクリル系、ポリエステル系、およびオレフィン系のエラストマーが挙げられる。
【００２５】
これらの樹脂成分およびエラストマー成分は単独で用いてもよく、必要に応じてこれらのうち２種類以上を組み合わせて用いてもよい。
【００２６】
上記可塑剤は、使用する熱可塑樹脂に応じて適宜選定することができる。例えば母材１１０がポリ塩化ビニルを含む場合、可塑剤として、ジオクチルフタレート、ジヘプチルフタレート、ジブチルフタレートなどのフタレート系可塑剤、アセチルクエン酸トリブチルなどのアセチルクエン酸エステル系可塑剤、ジ−２−エチルヘキシルアジペート、アジピン酸ポリエステルなどのアジピン酸エステル系可塑剤、アルキルスルフォン酸フェニルエステルなどのアルキルスルフォン酸エステル系可塑剤、エポキシ系可塑剤、トリメリット酸系可塑剤、および安息香酸系エステルなどが好適に用いられる。これらの可塑剤は単独で用いてもよく、必要に応じてこれらのうち２種類以上を組み合わせて用いてもよい。
【００２７】
上記母材１１０は、上記塩化ビニル系樹脂、特にポリ塩化ビニルと、可塑剤とを含むゾル状組成物の状態で多孔質フォーム１２０に含浸させるのが好ましい。これは、塩化ビニル系樹脂と可塑剤とによるゾル状組成物が、多孔質フォーム１２０に含浸、吸収させる上で流動性があり、かつ多孔質フォーム１２０の空隙部において硬化し易いためである。
【００２８】
上記字消し１０において、母材１１０中の樹脂成分およびエラストマー成分の合計の割合は、特に制限されない。例えば、１００質量％の母材１１０中に樹脂成分およびエラストマー成分のうち少なくともいずれか一方を１０質量％以上８０質量％以下、好ましくは２０質量％以上７０質量％以下含む。
【００２９】
上記字消し１０において、可塑剤の割合は、例えば、１００質量％の母材１１０中、１０質量％以上８０質量％以下、好ましくは２０質量％以上７０質量％以下である（但し、樹脂成分、エラストマー成分、および可塑剤の合計は１００質量％以下である。）。
【００３０】
上記母材１１０は、さらに炭酸カルシウム、炭酸マグネシウム、酸化マグネシウム、シリカ、タルク、クレー、珪藻土、石英粉、アルミナ、アルミナシリケート、マイカなどの充填剤を含んでもよい。充填剤の割合は、例えば母材１１０質量％中０質量％以上７０質量％以下、好ましくは５質量％以上４０質量％以下である。
【００３１】
上記母材１１０は、さらに研磨剤、安定剤、着色剤、香料、界面活性剤、グリコール類などの他の添加剤を含んでもよい。上記安定剤としては、金属石鹸、バリウム−亜鉛系安定剤、カルシウム−亜鉛系安定剤、マグネシウム−亜鉛系安定剤、亜リン酸エステル系安定剤などを用いることができる。上記着色剤としては、有機顔料、無機顔料、蛍光顔料などの公知の顔料や、公知の染料などを用いることができる。
【００３２】
また上記母材１１０は、擦過力によって潰れる感圧性マイクロカプセルで構成されている変色性色素成分（感圧変色性色素成分）や、擦過熱によって変色する感熱性着色成分が含有されている変色性色素成分（感熱変色性色素成分）を含んでもよい。
【００３３】
［多孔質フォーム］
本実施の形態に係る字消し１０は母材１１０が含浸される多孔質フォーム１２０を含む。多孔質フォーム１２０としては、上記母材１１０を含浸可能で、紙面に対する摩擦力により多孔質フォーム１２０の骨格が母材１１０の摩耗とともに分断され離脱する骨格組織を有するものが好ましい。
【００３４】
多孔質フォーム１２０は、メラミン系樹脂、エポキシ系樹脂、ウレタン系樹脂、尿素系樹脂、フェノール系樹脂などの熱硬化性樹脂、ポリスチレンなどのスチレン系樹脂、ポリエステルなどのエステル系樹脂、ポリアクリル酸エステルなどのアクリル系樹脂、ポリエチレンなどのオレフィン系樹脂、ポリ塩化ビニルなどの塩化ビニル系樹脂などの熱可塑性樹脂などの各種の樹脂やエラストマーから構成されるものが挙げられる。また海綿などの天然高分子多孔体なども用いることができる。さらに、天然ゴム、スチレン−ブタジエンゴム、ニトリル−ブタジエンゴムなどの各種のゴム成分や、木綿、絹、麻などの天然繊維、セルロース系繊維、エステル系繊維、アクリル系繊維、アミド系繊維などの合成繊維など各種の繊維を含んでもよい。
【００３５】
これらのうち、母材１１０との親和性が高く、紙面に対する摩擦力により組織が容易に分断され、かつ適度な引張弾性率を付与する観点から、上記多孔質フォーム１２０が、メラミン樹脂から形成されるメラミンフォームであるのが好ましい。
【００３６】
上記多孔質フォーム１２０は、適切な材質を選定し、骨格部の肉厚、空隙部の孔径、気孔率等を制御することにより、字消し１０の引張弾性率が０．６ＭＰａ以上１．２ＭＰａ以下となるように形成される。そのような多孔質フォーム１２０であれば、高い保形性と高い消字性とを兼ね備えるともに、適度な柔軟性を有する字消し１０を提供することができる。適度な柔軟性を有することで、字を消す際に力が入りやすく、文字が消しやすい字消し１０を提供することができる。
【００３７】
［字消し１０の製造方法］
本願発明の字消し１０は、多孔質フォーム１２０の空隙部に母材１１０が浸透し、その空隙部に母材１１０が内包されるように製造される。製造方法は特に限定されないが、一例としては以下のような方法が挙げられる。
【００３８】
まず、上記樹脂成分およびエラストマー成分のうち少なくともいずれか一方、可塑剤、および必要に応じて添加される充填剤や他の添加剤などの母材１１０の成分を充分に撹拌し混合することにより母材１１０を調製する。ここで、樹脂成分として、例えば塩化ビニル樹脂を用いる場合、例えば、粒状のものが用いられる。それとは別に、シート状の多孔質フォーム１２０を準備する。
【００３９】
次に母材１１０を多孔質フォーム１２０に含浸させることにより、多孔質フォーム１２０の空隙部に母材１１０を充填する。例えば多孔質フォーム１２０を静置した状態で、多孔質フォーム１２０の空隙部が充分に充填される量の、未硬化の母材１１０を投入し、空隙部に母材１１０を吸収させてもよい。また未硬化の母材１１０が充填されたプレート上の型枠内に多孔質フォーム１２０を浸漬することにより、多孔質フォーム１２０全体に未硬化の母材１１０が含浸されるようにしてもよい。多孔質フォーム１２０に未硬化の母材１１０を含浸させる際、多孔質フォーム１２０の空隙部全体に未硬化の母材１１０が行き渡るよう、多孔質フォーム１２０に未硬化の母材１１０を含浸させた状態でプレスによって多孔質フォーム１２０を圧縮してもよい。また字消し１０に気孔が含まれないよう減圧脱気してもよい。また母材１１０の内包量を均一かつ増大させるために、未硬化の母材１１０が含浸された多孔質フォーム１２０の上からさらに未硬化の母材１１０を注いで含浸させてもよい。
【００４０】
多孔質フォーム１２０と母材１１０との比率は特に限定されず、多孔質フォーム１２０の空隙内に母材が充分に充填されるように、多孔質フォーム１２０の空隙率（多孔質フォーム１２０の見かけの体積に対する空隙の総体積の割合）や、字消し１０に求められる特性などを考慮して適宜選定される。一例としては、多孔質フォーム１質量部に対し５０質量部以上２００質量部、好ましくは１００質量部以上１５０質量部以下である。
【００４１】
多孔質フォーム１２０に未硬化の母材１１０が含浸された状態で母材１１０を硬化させる。生産性を高めるために、硬化は加熱によって行うのが好ましい。多孔質フォーム１２０の中心部まで加熱を均一に行えることから、加熱は熱プレスにより行うのが好ましい。熱プレスは、多孔質フォーム１２０よりも大きい寸法の複数のプレス盤により母材１１０が含浸された多孔質フォーム１２０を挟んでプレスすることにより行う。また熱プレスは多孔質フォーム１２０の空隙部全体に母材１１０が行き渡るようにするためのプレスと、加熱による硬化を促進するためのプレスとを兼ねてもよい。
【００４２】
上記加熱による硬化は、１００℃以上１６０℃以下の温度で、１分以上５０分以下の加熱時間で行うのが好適である。特に、１１０℃以上１２０℃以下で１分以上２０分以下の範囲で行うのが、高い保形性と高い消字性とを兼ね備えた字消しを製造するのに好適である。また加熱はプレスによる加圧下で行うのが好ましい。プレス時の圧力は必要に応じて適宜設定される。例えば字消しのシートをプレスする際のプレス圧は５ｋｇｆ／ｃｍ２（４９Ｎ／ｃｍ２）以上１５０ｋｇｆ／ｃｍ２（１４７０Ｎ／ｃｍ２）以下に設定することができる。
【００４３】
なお上記母材１１０としては、例えば、温度２０℃、Ｂ型粘度計、回転数６ｒｐｍの測定条件で、１００〜２０，０００ｍＰａ・ｓ（好ましくは８００〜７，０００ｍＰａ・ｓ）のゾル状態の母材１１０、特にポリ塩化ビニル樹脂のゾル状組成物を未硬化の母材１１０として用いることが望ましい。これはこの範囲内の粘度の母材１１０であれば、常温において、多孔質フォーム１２０に未硬化の母材１１０を含浸、吸収させる上で好適な流動性を有しているからである。また空隙部に充填されやすく、充填された状態で硬化させ易いためである。なお、２０，０００ｍＰａ・ｓを超える高粘度の未硬化の母材１１０であっても、加熱による粘度低下や、減圧などによって含浸させることも可能である。
【００４４】
上記のように硬化されて得られたシート状の字消し基材を必要に応じて所定の大きさに切断することにより字消し１０が製造される。
【００４５】
［字消し］
字消し１０は、上記母材１１０が多孔質フォーム１２０に含浸された構造を有する。図２は字消し１０の拡大断面図である。図２を参照して、字消し１０は、母材１１０が多孔質フォーム１２０の空孔内に充填されるように、母材１１０が多孔質フォーム１２０に含浸されている。また字消し１０の状態においては、母材１１０は加熱により硬化され、多孔質フォーム１２０内で保持されている。
【００４６】
字消し１０は、消字時の擦過により母材１１０が摩耗し字消しから離脱するとともに、多孔質フォーム１２０の骨格組織が母材１１０の摩耗と共に分断され離脱するように構成されているものが好ましい。
【００４７】
上記のようにして製造される字消し１０は、０．６ＭＰａ以上１．２ＭＰａ以下の引張弾性率を有する。本発明者らの検討によれば、字消し１０の引張弾性率が０．６ＭＰａ以上であれば、通常の使用状態において充分な保形性が維持され、字消しの屈曲が起こりにくい。
【００４８】
図３および図４は、字消し１０が紙面３０に押し当てられ、文字が消されている状態を示す図である。字消し１０により紙面３０上の文字を消す場合においては、使用者は紙面３０に対して字消し１０を押し当てながら擦ることにより紙面３０上に描かれた文字を消す。この時、字消し１０に対し、紙面３０と垂直な方向の力成分ｆがはたらく。引張弾性率が０．６ＭＰａ以上であれば字消し１０が充分な保形性を有するため、図３のように、字消し１０の変形は小さい。この状態であれば、接地部４０の変形も少なく、手の動きに追従して接地部４０も移動するまた屈曲が少ない。さらに使用者から見て接地部４０が見やすい。そのため、細かい文字も消しやすい。また、字消し１０に対し力が入れやすいため、軽いタッチで（少ない力で）文字を消すことができ使用感に優れる。
【００４９】
一方、引張弾性率が０．６ＭＰａ未満の場合、図４のように、力成分ｆの作用によって字消し１０の屈曲が大きくなる。したがって接地部５０の接触面積が大きくなるとともに、手の動きに対する接地部５０の追従性も悪くなる。また字消し１０に遮られて接地部５０が使用者から見にくくなる。そのため、細かい文字を選択的に消すのが難しい。また屈曲により字消し１０に加えられた力が分散するため、充分な摩擦力を得るために、余分な力を必要とする。加えて、屈曲部の外周側１２が引っ張られるため、字消し１０とカバー２０との境界であるスリーブ部２２において字消し１０が割れやすくなる。そのため、図３に示す字消しと比較すると図４の字消しは使用感が劣る。なお、引張弾性率が１．２ＭＰａより大きいと、字消し１０が屈曲しにくく、結果として字が消しにくくなる。
【００５０】
このように、字消し１０の引張弾性率が０．６ＭＰａ以上１．２ＭＰａ以下であれば、通常の使用状態において充分な保形性が維持され、字消し１０の屈曲が起こりにくい。その結果、細かい文字が消しやすく、軽いタッチで字を消すことができ使用感に優れる字消し１０を提供することができる。
【００５１】
上記引張弾性率は０．７ＭＰａ以上であるのがより好ましい。引張弾性率が０．７ＭＰａ以上であれば、引張弾性率が高いことによる上記効果がより充分に発揮される。
【００５２】
なお引張弾性率は、例えばダンベル状に切り出したサンプルを用いて、引張試験機によりＪＩＳ  Ｋ  ６２５１に準拠した方法で測定することができる。
【００５３】
上記のような引張弾性率を有し、かつ消字性に優れた字消し１０は、０．６ＭＰａ以上１．２ＭＰａ以下の引張弾性率を有する字消し１０を形成するのに適した密度、気孔率などの特性を有する多孔質フォーム１２０の選定や、字消し１０の形成時の加熱条件、および可塑剤の種類や量を調整することにより得ることができる。一例として、多孔質フォーム１２０としてメラミンフォームを用い、未硬化の上記母材１１０をメラミンフォームに含浸させた状態で１００℃以上１６０℃以下の温度、２分以上５０分以下の時間で熱プレスしながら加熱することにより、０．６ＭＰａ以上１．２ＭＰａ以下の引張弾性率を有し、高い保形性と高い消字性を兼ね備えた字消し１０を得ることができる。
【００５４】
字消し１０の表面硬さは、特に制限されず、例えば、５０〜８５、好ましくは６０〜７５である。表面硬さは、ＪＩＳ  Ｓ  ６０５０に準じた方法で測定することができる。
【００５５】
字消し１０の摩擦係数は、１．０以下であることが好ましい。字消し１０の摩擦係数が１．０以下であれば、実使用上問題のないレベルである。字消し１０の摩擦係数は、０．８以下であることがより好ましい。字消し１０の摩擦係数が０．８以下であれば、軽いタッチで消字がし易い。また、字消し１０の摩耗率は０．７％以上であることが好ましい。摩耗率が０．７％以上であれば、消字の際に表面が汚れにくく、より容易に消字することができる。
【００５６】
字消し１０の消字率（％）は８５％以上であるのが好ましく、９０％以上であるのが好ましく、９３％以上であるのがより好ましく、９４％以上であるのが特に好ましい。このような消字率であれば適度な摩擦回数により効率よく文字を消すことができる。なお消字率はＪＩＳ  Ｓ  ６０５０：２００２  ６．４に準拠した方法により測定することができる。
【００５７】
以上の通り、本実施の形態に係る字消し１０によれば、高い保形性と高い消字性とを兼ね備えた字消しを提供することが可能となる。
【実施例】
【００５８】
以下において、実施例を参照して本発明をより具体的に説明する。本発明の範囲は、これら実施例の記載によって限定して解釈されるものではない。【００５９】
（実施例１）
（字消しの調製）
下記組成を有する母材と、下記に示す多孔質フォームとを用いて実施例の字消しを調製した。なお、後述する粒子径の測定については、ＪＩＳ  Ｋ５６００−２−５；１９９９に準拠した方法で行い、１００μｍグライドゲージで三本目を測定した。【００６０】
［母材］
（１）樹脂：ポリ塩化ビニル（商品名「ＺＥＳＴ  Ｐ２１」、新第一塩ビ株式会社製）（粒子径：５５μｍ、重合度１５５０、Ｋ値７５．１、粘度５３００（ｍＰａ・ｓ））３４．０質量部
（２）可塑剤
（２−１）ＤＯＰ（ジオクチルフタレート）（新日本理化株式会社製）３２．３質量部
（２−２）ＤＢＰ（ジブチルフタレート）（新日本理化株式会社製）８．０質量部
（３）充填剤
重質炭酸カルシウム（備北粉化工業株式会社製）２５．０質量部
（４）安定剤
（４−１）マグネシウム‐亜鉛系安定剤（商品名「ＥＭＢＩＬＩＺＥＲ  Ｒ−２３Ｌ、東京ファインケミカル株式会社製）０．５質量部
（４−２）有機リン系安定剤（商品名「ＥＭＢＩＬＩＺＥＲ  ＴＣ−１１０Ｓ、東京ファインケミカル株式会社製）０．２質量部
合計１００質量部【００６１】
［多孔質フォーム］
メラミンフォーム（商品名「バソテクト（Ｂａｓｏｔｅｃｔ）」、ＢＡＳＦ社製）（メラミンフォームの引張弾性率：０．２２ＭＰａ、密度：９．０ｋｇ／ｍ３）【００６２】
母材を構成する各成分を撹拌容器に投入し、均一になるまで撹拌することにより母材を調製した。所定の大きさ（６０ｍｍ×２３ｍｍ×１０ｍｍ）にカットしたシート状のメラミンフォーム０．１５質量部に対して、母材２０質量部を含浸させた。メラミンフォームに母材が含浸された状態で、温度１０５℃、プレス圧１０ｋｇｆ／ｃｍ２（＝９８Ｎ／ｃｍ２）で２５分間熱プレスし、母材を硬化させることにより字消しＡを調製した。得られた字消しＡの摩擦係数は、０．７４であった。【００６３】
（実施例２）
熱プレスの条件を温度１１３℃、プレス時間５分間、プレス圧１０ｋｇｆ／ｃｍ２（＝９８Ｎ／ｃｍ２）に変更した以外は実施例１と同様の手順にて字消しＢを調製した。【００６４】
（実施例３）
樹脂成分として用いるポリ塩化ビニルについて、粒子径が４５μｍであるものを用いた以外は実施例１と同様の手順にて字消しＧを調製した。【００６５】
（実施例４）
樹脂成分として用いるポリ塩化ビニルについて、粒子径が６３μｍであるものを用いた以外は実施例１と同様の手順にて字消しＨを調製した。【００６６】
（実施例５）
用いるメラミンフォームについて、引張弾性率が０．１４ＭＰａであるものを用いた以外は実施例１と同様の手順にて字消しＩを調製した。得られた字消しＩの摩擦係数は、０．６６であった。なお、メラミンフォームの密度は、５．６ｋｇ／ｍ３である。【００６７】
（実施例６）
用いるメラミンフォームについて、引張弾性率が０．０９ＭＰａであるものを用いた以外は実施例１と同様の手順にて字消しＪを調製した。得られた字消しＪの摩擦係数は、０．６８であった。なお、メラミンフォームの密度は、８．９ｋｇ／ｍ３である。【００６８】
（実施例７）
用いるメラミンフォームについて、引張弾性率が０．３２ＭＰａであるものを用いた以外は実施例１と同様の手順にて字消しＫを調製した。得られた字消しＫの摩擦係数は、０．６４であった。なお、メラミンフォームの密度は、６．２ｋｇ／ｍ３である。【００６９】
（実施例８）
可塑剤としてＡＴＢＣ（アセチルクエン酸トリブチル）を用い、母材を以下の構成とした以外は、実施例１と同様の手順にて字消しＬを調製した。【００７０】
［母材］
（１）樹脂：３６．０質量部
（２）可塑剤：４０．０質量部
（３）充填剤：２３．４質量部
（４−１）：マグネシウム‐亜鉛系安定剤：０．５質量部
（４−２）：有機リン系安定剤：０．１質量部【００７１】
（実施例９）
母材を以下の構成とした以外は、実施例８と同様の手順にて字消しＭを調製した。【００７２】
［母材］
（１）樹脂：３２．０質量部
（２）可塑剤：４６．０質量部
（３）充填剤：２１．５質量部
（４−１）：マグネシウム‐亜鉛系安定剤：０．４質量部
（４−２）：有機リン系安定剤：０．１質量部【００７３】
（実施例１０）
母材を以下の構成とした以外は、実施例８と同様の手順にて字消しＮを調製した。【００７４】
［母材］
（１）樹脂：３１．０質量部
（２）可塑剤：４８．０質量部
（３）充填剤：２０．５質量部
（４−１）：マグネシウム‐亜鉛系安定剤：０．４質量部
（４−２）：有機リン系安定剤：０．１質量部【００７５】
（実施例１１）
母材を以下の構成とした以外は、実施例８と同様の手順にて字消しＯを調製した。【００７６】
［母材］
（１）樹脂：３０．０質量部
（２）可塑剤：５０．０質量部
（３）充填剤：１９．５質量部
（４−１）：マグネシウム‐亜鉛系安定剤：０．４質量部
（４−２）：有機リン系安定剤：０．１質量部【００７７】
（実施例１２）
可塑剤としてＤＯＡ（ジ−２−エチルヘキシルアジペート）、樹脂としてポリ塩化ビニル（商品名「ＺＥＳＴ  Ｐ２２」、新第一塩ビ株式会社製）（粒子径：５５μｍ、重合度１０６０、Ｋ値６７．１、粘度３０００（ｍＰａ・ｓ））を用い、母材を以下の構成とした以外は、実施例８と同様の手順にて字消しＰを調製した。【００７８】
［母材］
（１）樹脂：３６．０質量部
（２）可塑剤：４０．０質量部
（３）充填剤：２３．４質量部
（４−１）：マグネシウム‐亜鉛系安定剤：０．５質量部
（４−２）：有機リン系安定剤：０．１質量部【００７９】
（実施例１３）
母材を以下の構成とした以外は、実施例１２と同様の手順にて字消しＱを調製した。【００８０】
［母材］
（１）樹脂：３２．０質量部
（２）可塑剤：４６．０質量部
（３）充填剤：２１．５質量部
（４−１）：マグネシウム‐亜鉛系安定剤：０．４質量部
（４−２）：有機リン系安定剤：０．１質量部【００８１】
（実施例１４）
母材を以下の構成とした以外は、実施例１２と同様の手順にて字消しＲを調製した。【００８２】
［母材］
（１）樹脂：３１．０質量部
（２）可塑剤：４８．０質量部
（３）充填剤：２０．５質量部
（４−１）：マグネシウム‐亜鉛系安定剤：０．４質量部
（４−２）：有機リン系安定剤：０．１質量部【００８３】
（実施例１５）
樹脂としてポリ塩化ビニル（商品名「ＺＥＳＴ  Ｐ２１」、新第一塩ビ株式会社製）（粒子径：５５μｍ、重合度１５５０、Ｋ値７５．１、粘度５３００（ｍＰａ・ｓ））を用いた以外は、実施例１３と同様の手順にて字消しＳを調製した。【００８４】
（実施例１６）
可塑剤としてＡＴＢＣおよびＤＯＡを用い、母材を以下の構成とした以外は、実施例８と同様の手順にて字消しＴを調製した。【００８５】
［母材］
（１）樹脂：３２．０質量部
（２−１）可塑剤：ＡＴＢＣ：２３．０質量部
（２−２）可塑剤：ＤＯＡ：２３．０質量部
（３）充填剤：２１．５質量部
（４−１）：マグネシウム‐亜鉛系安定剤：０．４質量部
（４−２）：有機リン系安定剤：０．１質量部【００８６】
（比較例１）
メラミンフォームを使用しないこと以外は実施例２と同様の手順にて字消しＣを調製した。【００８７】
（比較例２）
メラミンフォームを使用せず、温度１２５℃、プレス時間１０分間、プレス圧１０ｋｇｆ／ｃｍ２（＝９８Ｎ／ｃｍ２）の条件で熱プレスした以外は実施例２と同様の手順にて字消しＤを調製した。【００８８】
（比較例３）
メラミンフォームを使用せず、かつＤＯＰ（ジオクチルフタレート）の量を３３．０質量部に変更したこと以外は実施例２と同様の手順にて字消しＥを調製した。【００８９】
（比較例４）
メラミンフォームを使用せず、かつＤＯＰ（ジオクチルフタレート）の量を２５．０質量部に変更したこと以外は実施例２と同様の手順にて字消しＦを調製した。【００９０】
［物性の測定および特性の評価］
字消しの各物性は以下のような手順により測定し、特性を評価した。【００９１】
［引張弾性率］
標線間距離３０ｍｍのダンベル状に字消し１０を打ち抜き引張試験用の試験片を作製した。作製した試験片を用い、ＪＩＳ  Ｋ  ６２５１に準拠した方法で引張弾性率（ＭＰａ）を測定した。【００９２】
［字消し特性の評価］
次に一般的な字消しとしての各種特性を評価した。特性としては消字率（％）、消字の際の力の入りやすさ、細かい文字の消しやすさ、字消し表面の汚れやすさを評価した。評価手順は以下の通りである。【００９３】
［消字率］
消字率はＪＩＳ  Ｓ  ６０５０：２００２  ６．４に準拠した以下の手順に沿って測定した。【００９４】
（１）字消しを厚さ５ｍｍの板状に切り、着色紙と接触する先端部分を半径６ｍｍの円弧に仕上げたものを試験片とした。【００９５】
（２）画線機を用いて、ＪＩＳ  Ｓ  ６００６に規定する鉛筆のＨＢと、坪量９０ｇ／ｍ２以上、白色度７５％以上の上質紙を使用して着色紙を作製した。この着色紙に対して、試験片を垂直に、かつ着色線に対して直角になるように接触させた。この状態で、試験片におもりとホルダの質量の和が０．５ｋｇとなるようにおもりを載せ、１５０±１０ｃｍ／ｍｉｎの速さで着色部を４往復摩消させた。【００９６】
（３）濃度計によって、着色紙の非着色部分の濃度を０として、着色部及び摩消部の濃度をそれぞれ測定した。【００９７】
（４）消字率は次の式によって算出し、３回の平均値を求めた。【００９８】
消字率（％）＝（１−（摩消部の濃度／着色部の濃度））×１００【００９９】
［力の入りやすさ、細かい文字の消しやすさ、字消し表面の汚れやすさ］
実施例および比較例の各字消しを用いて実際に消字することにより、消字の際の力の入りやすさおよび細かい文字の消しやすさについて評価した。また消字後の字消し表面の汚れの程度を確認し、表面の汚れやすさを評価した。力の入りやすさについては、優れているものから順に、良好、ほぼ良好、並、入りにくい、と表現した。【０１００】
［折れにくさ］
用紙と、６０ｍｍ×２３ｍｍ×１０ｍｍの字消し１０に対し、先端の１２ｍｍ×２３ｍｍ×１０ｍｍの部分が露出するようにカバー２０をかぶせた字消し１０の試料とを準備した。カバー２０を作業者の親指と人差し指で握りながら、字消し１０と用紙の角度が約４５°となるように字消し１０を用紙に接触させた。この状態で１ｋｇｆ（９．８Ｎ）の荷重をかけながら長さ１３０ｍｍの範囲を７０回往復運動させ、その後２．５ｋｇｆ（２４．５Ｎ）の荷重をかけながら長さ１３０ｍｍの範囲を７０回さらに往復運動させた。往復運動の後、字消しが折れたかどうかを判定した。この評価を各試料についてサンプル数ｎ＝５で評価した。往復運動の途中で折れた（割れた）試料の数が０の場合を「良好」、２個以下の場合を「やや劣る」、３個以上の場合を「劣る」として評価した。【０１０１】
上記のようにして実施例および比較例の各字消しを評価した。結果を表１、表２、表３および表４に示す。【０１０２】
【表１】
2019117125.tif 000003
【０１０３】
【表２】
2019117125.tif 000004
【０１０４】
【表３】
2019117125.tif 000005
【０１０５】
【表４】
2019117125.tif 000006
注釈）※１  字消しの屈曲は少ないが、紙面上で摩耗しないため摩擦力が少なく、滑りやすい。
※２）表面組織が充分に摩耗しないため、筆跡が伸びて紙面が汚れる。【０１０６】
（結果）
実施例１、実施例２、実施例３、実施例４、実施例５、実施例６、実施例７、実施例８、実施例９、実施例１０、実施例１１、実施例１２、実施例１３、実施例１４、実施例１５および実施例１６は本願発明の範囲に属する字消しの例である。比較例１および比較例２は引張弾性率が０．６ＭＰａ未満の字消しの例である。また比較例３および比較例４は、引張弾性率が０．６ＭＰａ以上であるが、多孔質フォームを含んでいない字消しである。なお比較例１および比較例２の字消しも同様に多孔質フォームを含んでいない。【０１０７】
引張弾性率が０．６ＭＰａ未満である比較例１および比較例２の字消しの場合、消字時に屈曲するので力が入りにくい。そのため細かい文字が消しにくい。消字後の字消し表面には黒い汚れが残りやすい。さらに折れにくさの評価に示すように、非常に割れやすく、字消しの寿命が短くなることも明らかとなった。特に比較例１および比較例２の字消しは引張弾性率が低くたわみやすいため、図１における字消し１０とカバー２０の境界部分において字消し１０がスリーブ部２２に接触し割れやすいことがわかった。【０１０８】
比較例３および比較例４の字消しは引張弾性率が０．６ＭＰａ以上である。しかしながら、多孔質フォームを使用せずに引張弾性率を高めた場合には字消しが本来有するべき特性を備えていない。具体的には、他の実施例、比較例と比較して消字率が著しく低い。そのため、充分に文字が消えず、摩擦によって文字の黒鉛が引き伸ばされて紙面の汚れが著しい。また引張弾性率が０．６ＭＰａ以上であるため、消字の際に屈曲しにくいが、表面で摩耗しないため、紙面に対する摩擦力が小さく滑りやすい。そのため字消しとしては使用するのが実用上困難である。【０１０９】
これに対し、実施例１〜実施例１６の字消しは、いずれの特性に対しても満足できる評価結果であった。具体的には、実施例１および〜実施例１６の字消しは０．６ＭＰａ以上１．２ＭＰａ以下の引張弾性率を有するために消字の際に力が入りやすく、軽いタッチで文字を消すことができる。また力を加えても屈曲が少ないため、使用者が紙面との接触面を見やすく、使用者の手の動きに対する接触面の追従性も高い。そのため細かい文字も消しやすい。また多孔質フォームとしてメラミンフォームを含んでおり、消字時に字消しから摩耗した消しカスが容易に離脱し新しい組織が次々に露出されるため、字消しの表面の汚れも少ない。また折れにくさの評価においても往復運動中に折れた試料は見られなかった。これは引張弾性率が上記範囲内にある実施例１〜実施例１６の字消しはたわみにくく字消しとスリーブ部との接触が少ないことによる。これらの結果は実施例１〜実施例１６の字消しは保形性が高いことを示している。【０１１０】
なお、消字率の高さと、字消しの使用感の良さとは必ずしも相関しない。これは消字率の測定においては、字消しの試験片を紙面に対して垂直に接触させながら、紙面に対して垂直な方向に負荷をかけて消字するのに対し、一般的な字消しの使用場面では、紙面に対して斜め方向に負荷をかけながら消字することが多いからである。紙面に対して斜め方向に負荷が係ると字消しは屈曲する。このとき、０．６ＭＰａ以上１．２ＭＰａ以下の引張弾性率を有する字消しにおいては屈曲に対し充分な耐性を有するため、力が入れやすく、細かい文字も消しやすいという有利な特徴を備えている。【０１１１】
このように樹脂成分およびエラストマー成分のうち少なくともいずれか一方と、可塑剤と、を含有する母材と、母材が含浸される多孔質フォームと、を含み、０．６ＭＰａ以上１．２ＭＰａ以下の引張弾性率を有する字消しとすることで、高い保形性と高い消字性の両立が可能である。その結果、力が入れやすく、軽いタッチで消字が可能であり、かつ細かい文字も消しやすい字消しを提供することが可能となる。【０１１２】
なお、実施例５、実施例６および実施例７については、字消しの摩擦係数は、０．８以下である。したがって、軽いタッチで消字がし易い。【０１１３】
また、実施例１、実施例３および実施例４について、ポリ塩化ビニルの粒子径を変更したものを用いている。これらは全て良好な評価を得ている。ここで、ポリ塩化ビニルの粒子径が大き過ぎると、例えば１００μｍよりも大きいと、得られる字消しのゲル硬度は低くなる傾向にある。また、得られる字消しの特性として柔らかく、使用時に大きく崩れる傾向にある。さらに、得られる字消しの表面に粒状の塊が現れて、見た目としても好ましくない傾向にある。一方、ポリ塩化ビニルの粒子径が小さ過ぎると、例えば２０μｍよりも小さいと、得られる字消しとしてのゲル硬度は高くなる傾向にある。また、得られる字消しの特性として硬くなり、使用時に粉っぽく崩れる傾向にある。また、使用後における消し屑が非常に細かくなり、周囲の環境を汚染する傾向にある。さらに使用後における字消しの表面も汚染される傾向にある。よって、ポリ塩化ビニルの粒子径については、２０μｍ以上１００μｍ以下とすれば、好ましい形態で上記字消しを製造することが容易となる。ポリ塩化ビニルの粒子径を実施例１、実施例３、実施例４に示すように４５μｍ以上６３μｍ以下とすることにより、より確実に好ましい形態で上記字消しを製造することができる。【０１１４】
なお、用いる多孔質フォームについて、多孔質フォームが非常に柔らかく密度が粗い、すなわち、多孔質フォームに形成される隙間が大きくなると、製造時において毛細管現象を利用した含浸の効果を十分に得にくい。よって、多孔質フォームの内部に溶融させた樹脂成分が含浸しにくくなる傾向にある。また、得られる字消しの特性としていわゆるコシがなく、曲がりやすい傾向にある。また、使用時に字消しの摩耗が細かく崩れず大きく崩れる傾向にある。さらに、得られた字消しの内部に空隙が生じやすくなる傾向にある。一方、多孔質フォームが非常に硬く密度が高い、すなわち、多孔質フォームに形成される隙間が小さくなると、製造時において多孔質フォームの内部に溶融させた樹脂成分を含浸しにくくなる傾向にある。また、得られた字消しについて、使用時の字消しの摩耗量が少なくなり、新しい面が出にくく、消去性が劣る傾向にある。よって、多孔質フォームの密度を、例えば３．５ｋｇ／ｍ３以上１２．０ｋｇ／ｍ３以下とすることにより、製造時および使用時において好ましい形態とすることが容易になる。【０１１５】
今回開示された実施の形態はすべての点で例示であって、どのような面からも制限的なものではないと理解されるべきである。本発明の範囲は上記した説明ではなく、請求の範囲によって規定され、請求の範囲と均等の意味および範囲内でのすべての変更が含まれることが意図される。
【産業上の利用可能性】
【０１１６】
本発明にかかる字消しは、高い保形性と高い消字性とを兼ね備えた字消しが求められる分野において、特に有利に適用され得る。
【符号の説明】
【０１１７】
１０  字消し、１２  屈曲部の外周側、２０  カバー、２２  スリーブ部、３０  紙面、４０  接地部、５０  接地部、１１０  母材、１２０  多孔質フォーム
【図１】
2019117125.tif 000007
【図２】
2019117125.tif 000008
【図３】
2019117125.tif 000009
【図４】
2019117125.tif 000010
【国際調査報告】
2019117125.tif 000011
2019117125.tif 000012
2019117125.tif 000013